염화비닐 계 중합체 라텍스 를 이 류체 공기 노즐 분무 장치 를 이용 해 압축가스 로 라텍스 를 소산 시켜 분무 건조 하 여 평균 입경 ( D 50 ) 100 ㎛, 수분 함량 이 0 . 3 % 이하 의 염화비닐 중합체 분체 를 제조 한 것 을 제외 하 고 는 실시 예 1 과 동일 한 방법 을 통하 여 염화비닐 중합체 를 제조 하 였 다 . 이때 , 압축가스 압력 는 0 . 5 bar 였 다 .